1一般式Ia、Ib、II、およびIII:R12SiO4-a-b/2Ia、R1aR2bSiO4-a-b/2Ib、R33SiO1/2II、R32R4SiO1/2III、式中、aは、0または1であり、bは、1または2であり、abは、2であり、R1は、1~40個の炭素原子を有し、所望によりハロゲンで置換されていてもよい一価の炭化水素基を表し、R2は、a一般式IV:-R5-NR6R7IV式中、R5は、1~40個の炭素原子を有する二価の炭化水素基を表し、R6は、1~40個の炭素原子を有する一価の炭化水素基、H、ヒドロキシメチル、またはアルカノイル基を表し、R7は、一般式V:-R8-NR6xR6V式中、xは、0、または1~40の整数であり、R8は、一般式VI:-CR92-yVI式中、yは、1~6の整数であり、R9は、H、または1~40個の炭素原子を有する炭化水素基を表す。の二価の基を表す。の基を表す。のアミノアルキル基を表すか、または、b前記一般式IV中のR6およびR7が窒素と組み合わされて、3~8個の-CH2-単位を有する環状有機基を形成するもの但し、隣接しない-CH2-単位が、-C=O-、-NH-、-O-、および-S-から選択される単位で置換されていてもよい。のいずれかを表す。R3は、1~40個の炭素原子を有し、所望によりハロゲンで置換されていてもよい炭化水素基を表し、R4は、-ORまたは-OH基を表す。、から選択される単位を少なくとも80モル含んでなる、1つ以上の液体アミノアルキル含有ポリオルガノシロキサンPを100質量部と、2一般式VII、VIII、IX、およびX:R103SiO1/2VII、R102SiO2/2VIII、R10SiO3/2IX、SiO4/2X、式中、R10は、1~40個の炭素原子を有し、所望によりハロゲンで置換されていてもよい炭化水素基、またはH、-ORもしくは-OH基を表すが、R10基の10質量以下は、-ORおよび-OH基である。から選択される単位但し、該単位の少なくとも20モルは、前記一般式IXおよびXの単位から選択される。を、各々が少なくとも80モル含んでなる1つ以上のシリコーン樹脂S、を少なくとも1質量部と、3水を5質量部と、を含んでなる、ポリオルガノシロキサン-シリコーン樹脂混合物Mであって、前記液体アミノアルキル含有ポリオルガノシロキサンPにおいて、前記一般式IaおよびIbの単位の合計の、前記一般式IIおよびIIIの単位の合計に対する平均比が0.5~500の範囲内であり、単位IIの単位IIIに対する平均比が1.86~100の範囲内であり、かつ、前記液体アミノアルキル含有ポリオルガノシロキサンPが、少なくとも0.01mequiv/gの平均アミン価を有する、ポリオルガノシロキサン-シリコーン樹脂混合物M。前記シリコーン樹脂Sが、前記一般式VIIおよびXから選択される単位を、少なくとも80モル含んでなるMQシリコーン樹脂MQであり、前記一般式VIIの単位の、単位Xに対する平均比が0.25~4の範囲内である、請求項1に記載の混合物M。前記液体アミノアルキル含有ポリオルガノシロキサンPが、前記一般式I、II、およびIIIから選択される単位を少なくとも95モル含んでなる、請求項1または2に記載の混合物M。前記一価の炭化水素基R、R1、R3、R6、R9、およびR10が、1~6個の炭素原子を有するアルキル基、またはフェニル基である、請求項1から3のいずれか一項に記載の混合物M。前記R2基が、-CH2NR6R7、-CH23NR6R7、および-CH23NR6CH22NR62から選択される、請求項1から4のいずれか一項に記載の混合物M。前記R6およびR7基が、Hの意味を有する、請求項5に記載の混合物M。前記R6およびR7基の1~90モルが、アセチル基であり、前記R6およびR7基の残りが、Hの意味を有する、請求項5に記載の混合物M。前記ポリオルガノシロキサンPの粘度が、25°Cにおいて、10mPas~10000mPasの範囲内である、請求項1から7のいずれか一項に記載の混合物M。5~50質量部のMQシリコーン樹脂MQを含んでなる、請求項2から8のいずれか一項に記載の混合物M。2質量部以下の水を含んでなる、請求項1から9のいずれか一項に記載の混合物M。一価アルコール、多価アルコール、一価アルコールのエーテル、多価アルコールのエーテル、およびこれらの混合物から選択される溶媒LMを含んでなる、請求項1から10のいずれか一項に記載の混合物M。25°Cにおける粘度が、好ましくは、100~10000mPasである、請求項1から11のいずれか一項に記載の混合物M。以下の実施例において、特に断りのない限り、量およびパーセントの記載は、すべて、質量基準であり、圧力はすべて、0.10MPa絶対圧に等しく、温度はすべて、20°Cに等しい。実施例で用いられる水は、以下の通りの特徴を有するものであり、水は、完全なイオン非含有水、または塩含有水であり、好ましくは、完全なイオン非含有水である。実施例1.安定なオイル混合物の作製13.2gのMQシリコーン樹脂{[Me3SiO1/2]0.373[SiO2]0.627}40、Mn=2700g/mol、樹脂は、0.2OHおよび3.1OEt[R10に対応]を含有を、攪拌によって10.5gのエチレングリコールモノヘキシルエーテルシグマアルドリッチケミー社より入手可能に溶解し、続いて、76.3gのアミンオイル25°Cにおいて約1000mm2/sの粘度[IaIbIIIII=230に対応]、官能基-CH23NHCH2NH2[R2に対応]、アミン価0.6mmol/g、90SiMe3末端基、10SiMe2OH末端基[II/III=9.0に対応]と25°Cにおいて混合し、約3000mPasの粘度を有する透明無色の溶液を得る。この混合物は、3ヶ月間安定である。2.安定なオイル混合物の作製13.2gのMQシリコーン樹脂{[Me3SiO1/2]0.373[SiO2]0.627}40、Mn=2700g/mol、樹脂は、0.2OHおよび3.1OEt[R10に対応]を含有を、攪拌によって10.5gのエチレングリコールモノヘキシルエーテルシグマアルドリッチケミー社より入手可能に溶解し、続いて、76.3gのアミンオイル25°Cにおいて約500mm2/sの粘度[IaIbIIIII=170に対応]、官能基CH23NHCH2NH2[R2に対応]、アミン価0.6mmol/g、68SiMe3末端基、25SiMe2OH末端基、7SiMe2OMe末端基[II/III=2.1に対応]と25°Cにおいて混合し、約3000mPasの粘度を有する透明無色の溶液を得る。この混合物は、3ヶ月間安定である。3.安定なオイル混合物の作製13.2gのMQシリコーン樹脂{[Me3SiO1/2]0.373[SiO2]0.627}40、Mn=2700g/mol、樹脂は、0.2OHおよび3.1OEt[R10に対応]を含有を、攪拌によって10.5gのエチレングリコールモノヘキシルエーテルシグマアルドリッチケミー社より入手可能に溶解し、続いて、76.3gのアミンオイル25°Cにおいて約950mm2/sの粘度[IaIbIIIII=220に対応]、官能基-CH23NHCH2NH2[R2に対応]、アミン価0.6mmol/g、92SiMe3末端基、7SiMe2OH末端基、1SiMe2OMe末端基[II/III=11.5に対応]と25°Cにおいて混合し、約3000mPasの粘度を有する透明無色の溶液を得る。この混合物は、3ヶ月間安定である。[注:出願者らは、実施例3安定なオイル混合物および実施例5不安定なオイル混合物の類似性がJennyによって指摘された後、この実施例を変更した。4.安定なオイル混合物の作製13.2gのMQシリコーン樹脂{[Me3SiO1/2]0.373[SiO2]0.627}40、Mn=2700g/mol、樹脂は、0.2OHおよび3.1OEt[R10に対応]を含有を、攪拌によって10.5gのエチレングリコールモノヘキシルエーテルシグマアルドリッチケミー社より入手可能に溶解し、続いて、76.3gのアミンオイル25°Cにおいて約2500mm2/sの粘度[IaIbIIIII=315に対応]、官能基-CH23NHCH2NH2[R2に対応]、アミン価0.8mmol/g、72SiMe3末端基、26SiMe2OH末端基、2SiMe2OMe末端基[II/III=2.6に対応]と25°Cにおいて混合し、約3000mPasの粘度を有する透明無色の溶液を得る。この混合物は、3ヶ月間安定である。5.安定なオイル混合物の作製3.5gのMQシリコーン樹脂{[Me3SiO1/2]0.373[SiO2]0.627}40、Mn=2700g/mol、樹脂は、0.2OHおよび3.1OEt[R10に対応]を含有を、20.2gのアミンオイル25°Cにおいて約225mm2/sの粘度[IaIbIIIII=105に対応]、官能基-CH23NHCH2NH2[R2に対応]、アミン価2.6mmol/g、94SiMe3末端基、5SiMe2OH末端基、1SiMe2OMe末端基[II/III=15.7に対応]と30分間混合する。6.安定なオイル混合物の作製5.9gのDTシリコーン樹脂溶液{[Me2SiO]0.03[MeSiO3/2]0.97}33、Mn=2300g/mol、樹脂は、0.4OHおよび4.4OEt[R10に対応]を含有、シェルゾールShellsolT中の25を、攪拌によって3.6gのエチレングリコールモノヘキシルエーテルシグマアルドリッチケミー社より入手可能に溶解し、続いて、14.2gのアミンオイル25°Cにおいて約1000mm2/sの粘度[IaIbIIIII=230に対応]、官能性ラジカル-CH23NHCH2NH2[R2に対応]、アミン価0.6mmol/g、90SiMe3末端基、10SiMe2OH末端基[II/III=9.0に対応]と25°Cにて混合し、約3000mPasの粘度を有する透明無色の溶液を得る。この混合物は、3ヶ月間安定である。7.本発明によらない不安定なオイル混合物の作製13.2gのMQシリコーン樹脂{[Me3SiO1/2]0.373[SiO2]0.627}40、Mn=2700g/mol、樹脂は、0.2OHおよび3.1OEt[R10に対応]を含有を、攪拌によって10.5gのエチレングリコールモノヘキシルエーテルシグマアルドリッチケミー社より入手可能に溶解し、続いて、76.3gのアミンオイル25°Cにおいて約750mm2/sの粘度[IaIbIIIII=325に対応]、官能基-CH23NHCH2NH2[R2に対応]、アミン価0.7mmol/g、50SiMe3末端基、32SiMe2OH末端基、18SiMe2OMe末端基[II/III=1.0に対応]と25°Cにおいて混合し、約3000mPasの粘度を有する透明無色の溶液を得る。3日後、この混合物は、さらなる用途には用いられないゲルを形成した。8.本発明によらない不安定なオイル混合物の作製13.2gのMQシリコーン樹脂{[Me3SiO1/2]0.373[SiO2]0.627}40、Mn=2700g/mol、樹脂は、0.2OHおよび3.1OEt[R10に対応]を含有を、攪拌によって10.5gのエチレングリコールモノヘキシルエーテルシグマアルドリッチケミー社より入手可能に溶解し、続いて、76.3gのアミンオイル25°Cにおいて約2800mm2/sの粘度[IaIbIIIII=325に対応]、官能基-CH23NHCH2NH2[R2に対応]、アミン価0.6mmol/g、47SiMe3末端基、45SiMe2OH末端基、8SiMe2OMe末端基[II/III=0.9に対応]と25°Cにおいて混合し、約3000mPasの粘度を有する透明無色の溶液を得る。3日後、この混合物は、さらなる用途には用いられないゲルを形成した。9.本発明によらない不安定なオイル混合物の作製13.2gのMQシリコーン樹脂{[Me3SiO1/2]0.373[SiO2]0.627}40、Mn=2700g/mol、樹脂は、0.2OHおよび3.1OEt[R10に対応]を含有を、攪拌によって10.5gのエチレングリコールモノヘキシルエーテルシグマアルドリッチケミー社より入手可能に溶解し、続いて、76.3gのアミンオイル25°Cにおいて約2900mm2/sの粘度[IaIbIIIII=331に対応]、官能基-CH23NHCH2NH2[R2に対応]、アミン価0.4mmol/g、47SiMe3末端基、47SiMe2OH末端基、6SiMe2OMe末端基[II/III=0.9に対応]と25°Cにおいて混合し、約3000mPasの粘度を有する透明無色の溶液を得る。3日後、この混合物は、さらなる用途には用いられないゲルを形成した。10.性能例上記のように作製した混合物を、性能試験に付した。このオイル混合物を、沸点範囲が100/140°Cである汎用スピリッツuniversalspiritsを用いて、2の固形分まで希釈した。1立方体のトウヒ木材3×3×3cmを、約10mmの深さの含浸溶液中に約5秒間配置し、液を拭き取り、室温で24時間乾燥する。次に、5mmの深さの水中に1時間保存した後の質量増加g2-g1を測定する。2コットン布地を、浸漬により、またはピペットで含浸させることによって処理し、室温で少なくとも6日間乾燥し、次に、水または水/イソプロパノールの1滴の浸透時間を測定する。3回の測定の平均値を報告する。